(57)【要約】      （修正有）【課題】タンパク質の非特異吸着を低減し、かつ、カラムとして用いたときの通液性等のカラム特性に優れる分離材、及び、該分離材を備えるカラムを提供する。【解決手段】多孔質ポリマ粒子と多孔質ポリマ粒子の表面の少なくとも一部を被覆する、糖残基を有するポリマを含む被覆層と、を備える。【選択図】なし【特許請求の範囲】
【請求項１】
多孔質ポリマ粒子と、該多孔質ポリマ粒子の表面の少なくとも一部を被覆する、糖残基を有するポリマを含む被覆層と、を備える分離材。
【請求項２】
前記糖残基が、単糖、二糖、三糖、四糖及びオリゴ糖からなる群より選ばれる少なくとも一種の糖類に基づく基である、請求項１に記載の分離材。
【請求項３】
比表面積が３０ｍ２／ｇ以上である、請求項１又は２に記載の分離材。
【請求項４】
前記多孔質ポリマ粒子が、ジビニルベンゼンに由来する構造単位を有するポリマを含む、請求項１〜３のいずれか一項に記載の分離材。
【請求項５】
前記多孔質ポリマ粒子の平均粒径が１０〜３００μｍであり、粒径の変動係数が５〜１５％である、請求項１〜４のいずれか一項に記載の分離材。
【請求項６】
前記多孔質ポリマ粒子１ｇ当たり、３０〜４００ｍｇの前記被覆層を備える、請求項１〜５のいずれか一項に記載の分離材。
【請求項７】
カラムに充填した場合、カラム圧が０．３ＭＰａのときに通液速度が１５００ｃｍ／ｈ以上である、請求項１〜６のいずれか一項に記載の分離材。
【請求項８】
請求項１〜７のいずれか一項に記載の分離材を備えるカラム。
【発明の詳細な説明】
【技術分野】
【０００１】
本発明は、分離材及びカラムに関する。
【背景技術】
【０００２】
従来、タンパク質に代表される生体高分子を分離精製する場合、一般的には多孔質型の合成高分子を母体とするイオン交換体、親水性天然高分子の架橋ゲルを母体とするイオン交換体等が用いられている。多孔質型の合成高分子を母体とするイオン交換体の場合、塩濃度による体積変化が小さいため、カラムに充填してクロマトグラフィーで用いると、通液時の耐圧性に優れる傾向にある。しかし、このイオン交換体を、タンパク質等の分離に用いると、疎水的相互作用に基づく不可逆吸着等の非特異吸着が起きるため、ピークの非対称化が発生する、又は該疎水的相互作用でイオン交換体に吸着されたタンパク質が吸着されたまま回収できないという問題点がある。
【０００３】
一方、デキストラン、アガロース等の多糖に代表される親水性天然高分子の架橋ゲルを母体とするイオン交換体の場合、タンパク質の非特異吸着がほとんどないという利点がある。ところが、このイオン交換体は、水溶液中で著しく膨潤したり、溶液のイオン強度による体積変化、及び、遊離酸形と負荷形との体積変化が大きく、機械的強度も十分ではないという欠点を有する。特に、架橋ゲルをクロマトグラフィーで使用する場合、通液時の圧力損失が大きく、通液によりゲルが圧密化するといった欠点がある。
【０００４】
親水性天然高分子の架橋ゲルの欠点を克服するため、多孔性高分子の細孔内に天然高分子ゲル等のゲルを保持した複合体が、ペプチド合成の分野で知られている（例えば、特許文献１参照）。また、セライト等の無機多孔質体にデキストラン、セルロースといった多糖等のキセロゲルを保持させた分離材が知られている（例えば、特許文献２及び３参照）。
【０００５】
また、マクロネットワーク構造のコポリマの細孔を、モノマから合成した架橋共重合体ゲルで埋めた、ハイブリッドコポリマのイオン交換体が知られている（例えば、特許文献４参照）。有機合成ポリマ基体の細孔内に巨大網目構造を有する親水性天然高分子の架橋ゲルを充填した複合化充填材が提案されている（例えば、特許文献５及び６参照）。
【先行技術文献】
【特許文献】
【０００６】
【特許文献１】米国特許第４９６５２８９号明細書
【特許文献２】米国特許第４３３５０１７号明細書
【特許文献３】米国特許第４３３６１６１号明細書
【特許文献４】米国特許第３９６６４８９号明細書
【特許文献５】特開平１−２５４２４７号公報
【特許文献６】米国特許第５１１４５７７号明細書
【発明の概要】
【発明が解決しようとする課題】
【０００７】
しかしながら、従来の分離材では、タンパク質の非特異吸着を低減すること、カラムとして用いたときの通液性等のカラム特性に優れることが求められている。
【０００８】
そこで、本発明は、タンパク質の非特異吸着を低減し、かつ、カラムとして用いたときの通液性等のカラム特性に優れる分離材、及び、該分離材を用いたカラムを提供することを目的とする。
【課題を解決するための手段】
【０００９】
本発明は、下記［１］〜［７］に記載の分離材を提供する。
［１］  多孔質ポリマ粒子と、該多孔質ポリマ粒子の表面の少なくとも一部を被覆する、糖残基を有するポリマを含む被覆層と、を備える分離材。
［２］  糖残基が、単糖、二糖、三糖、四糖及びオリゴ糖からなる群より選ばれる少なくとも一種の糖類に基づく基である、［１］に記載の分離材。
［３］  比表面積が３０ｍ２／ｇ以上である、［１］又は［２］に記載の分離材。
［４］  多孔質ポリマ粒子が、ジビニルベンゼンに由来する構造単位を有するポリマを含む、［１］〜［３］のいずれかに記載の分離材。
［５］  多孔質ポリマ粒子の平均粒径が１０〜３００μｍであり、粒径の変動係数が５〜１５％である、［１］〜［４］のいずれかに記載の分離材。
［６］  多孔質ポリマ粒子１ｇ当たり３０〜４００ｍｇの被覆層を備える、［１］〜［５］のいずれかに記載の分離材。
［７］  カラムに充填した場合、カラム圧が０．３ＭＰａのときに通液速度が１５００ｃｍ／ｈ以上である、［１］〜［６］のいずれかに記載の分離材。
［８］［１］〜［７］のいずれかに記載の分離材を備えるカラム。
【発明の効果】
【００１０】
本発明によれば、タンパク質の非特異吸着を低減し、かつ、カラムとして用いたときの通液性等のカラム特性に優れる分離材、及び、該分離材を備えるカラムを提供することができる。
【発明を実施するための形態】
【００１１】
以下、本発明の好適な実施形態について説明をするが、本発明はこれらの実施形態に何ら限定されるものではない。
【００１２】
＜分離材＞
本実施形態の分離材は、多孔質ポリマ粒子と、該多孔質ポリマ粒子の表面の少なくとも一部を被覆する、糖残基を有するポリマを含む被覆層と、を備えるものである。なお、本明細書中、「多孔質ポリマ粒子の表面」とは、多孔質ポリマ粒子の外側の表面のみでなく、多孔質ポリマ粒子の内部における細孔の表面を含むものとする。また、本明細書中、（メタ）アクリル酸とはアクリル酸又はメタクリル酸を意味し、（メタ）アクリレート等の他の類似の表現においても同様である。
【００１３】
（多孔質ポリマ粒子）
本実施形態に係る多孔質ポリマ粒子は、多孔質化剤の存在下で、モノマを硬化させた粒子であり、例えば、従来の懸濁重合、乳化重合等によって合成することができる。モノマとしては、特に限定されないが、例えば、スチレン系モノマ、（メタ）アクリル系モノマ等を使用することができる。具体的なモノマとしては、以下のような多官能性モノマ、単官能性モノマ等が挙げられる。
【００１４】
多官能性モノマとしては、例えば、ジビニルベンゼン、ジビニルビフェニル、ジビニルナフタレン、ジビニルフェナントレン等のジビニル化合物；（ポリ）エチレングリコールジ（メタ）アクリレート、（ポリ）プロピレングリコールジ（メタ）アクリレート、（ポリ）テトラメチレングリコールジ（メタ）アクリレート等の（ポリ）アルキレングリコール系ジ（メタ）アクリレート；トリメチロールプロパントリ（メタ）アクリレート、テトラメチロールメタントリ（メタ）アクリレート、テトラメチロールプロパンテトラ（メタ）アクリレート、ペンタエリスリトールトリ（メタ）アクリレート、１，１，１−トリスヒドロキシメチルエタントリ（メタ）アクリレート、１，１，１−トリスヒドロキシメチルプロパントリアクリレート等の３官能以上の（メタ）アクリレート；エトキシ化ビスフェノールＡ系ジ（メタ）アクリレート、プロポキシ化エトキシ化ビスフェノールＡ系ジ（メタ）アクリレート、トリシクロデカンジメタノールジ（メタ）アクリレート、１，１，１−トリスヒドロキシメチルエタンジ（メタ）アクリレート、エトキシ化シクロヘキサンジメタノールジ（メタ）アクリレート、ネオペンチルグリコールジ（メタ）アクリレート等のジ（メタ）アクリレート；ジアリルフタレート及びその異性体；トリアリルイソシアヌレート及びその誘導体が挙げられる。これらモノマの中で、例えば、新中村化学工業株式会社製のＮＫエステル（Ａ−ＴＭＰＴ−６Ｐ０、Ａ−ＴＭＰＴ−３Ｅ０、Ａ−ＴＭＭ−３ＬＭＮ、Ａ−ＧＬＹシリーズ、Ａ−９３００、ＡＤ−ＴＭＰ、ＡＤ−ＴＭＰ−４ＣＬ、ＡＴＭ−４Ｅ、Ａ−ＤＰＨ）等が、商業的に入手可能である。これらの多官能性モノマは、１種を単独で又は２種以上を組み合わせて用いることができる。上記の中でも、弾性率の観点より、モノマがジビニルベンゼンを含有することが好ましい。すなわち、多孔質ポリマ粒子は、ジビニルベンゼンに由来する構造単位を有するポリマを含むことが好ましい。
【００１５】
上記多孔質ポリマ粒子は、モノマ単位としてジビニルベンゼンを含む場合、ジビニルベンゼンをモノマ全質量基準で５０質量％以上含むことが好ましく、６０質量％以上含むことがより好ましく、７０質量％以上含むことが更に好ましい。ジビニルベンゼンをモノマ全質量基準で５０質量％以上含むことにより、耐アルカリ性及び耐圧性に優れる傾向にある。
【００１６】
単官能性モノマとしては、例えば、スチレン、ｏ−メチルスチレン、ｍ−メチルスチレン、ｐ−メチルスチレン、α−メチルスチレン、ｏ−エチルスチレン、ｍ−エチルスチレン、ｐ−エチルスチレン、２，４−ジメチルスチレン、ｐ−ｎ−ブチルスチレン、ｐ−ｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロロスチレン、３，４−ジクロロスチレン等のスチレン及びその誘導体；アクリル酸メチル、アクリル酸エチル、アクリル酸プロピル、アクリル酸ｎ−ブチル、アクリル酸イソブチル、アクリル酸ヘキシル、アクリル酸２−エチルヘキシル、アクリル酸ｎ−オクチル、アクリル酸ドデシル、アクリル酸ラウリル、アクリル酸ステアリル、アクリル酸２−クロロエチル、アクリル酸フェニル、α−クロロアクリル酸メチル、メタクリル酸メチル、メタクリル酸エチル、メタクリル酸プロピル、メタクリル酸ｎ−ブチル、メタクリル酸イソブチル、メタクリル酸ヘキシル、メタクリル酸２−エチルヘキシル、メタクリル酸ｎ−オクチル、メタクリル酸ドデシル、メタクリル酸ラウリル、メタクリル酸ステアリル等の（メタ）アクリル酸エステル；酢酸ビニル、プロピオン酸ビニル、安息香酸ビニル、酪酸ビニル等のビニルエステル；Ｎ−ビニルピロール、Ｎ−ビニルカルバゾール、Ｎ−ビニルインドール、Ｎ−ビニルピロリドン等のＮ−ビニル化合物；フッ化ビニル、フッ化ビニリデン、テトラフルオロエチレン、ヘキサフルオロプロピレン、アクリル酸トリフルオロエチル、アクリル酸テトラフルオロプロピル等の含フッ素化モノマ；ブタジエン、イソプレン等の共役ジエンが挙げられる。これらの単官能性モノマは、１種を単独で又は２種以上を組み合わせて用いることができる。上記の中でも耐酸性及び耐アルカリ性に優れるという観点から、スチレンを使用することが好ましい。また、カルボキシル基、アミノ基、水酸基、アルデヒド基等の官能基を有するスチレン誘導体も使用することができる。
【００１７】
多孔質化剤としては、重合時に相分離を促し、粒子の多孔質化を促進する有機溶媒である脂肪族又は芳香族の炭化水素類、エステル類、ケトン類、エーテル類、アルコール類等が挙げられる。多孔質化剤として、具体的には、トルエン、キシレン、シクロヘキサン、オクタン、酢酸ブチル、フタル酸ジブチル、メチルエチルケトン、ジブチルエーテル、１−ヘキサノール、２−オクタノール、デカノール、ラウリルアルコール、シクロヘキサノール等が挙げられる。これらの多孔質化剤は、１種を単独で又は２種以上を組み合わせて用いることができる。
【００１８】
上記多孔質化剤は、モノマ全質量に対して０〜２００質量％使用できる。多孔質化剤の量によって、多孔質ポリマ粒子の空隙率をコントロールできる。さらに、多孔質化剤の種類によって、多孔質ポリマ粒子の細孔の大きさ及び形状をコントロールすることができる。
【００１９】
溶媒として使用する水を多孔質化剤とすることもできる。水を多孔質化剤とする場合は、モノマに油溶性界面活性剤を溶解させ、水を吸収することによって、粒子を多孔質化することが可能である。
【００２０】
多孔質化に使用される油溶性界面活性剤としては、分岐Ｃ１６〜Ｃ２４脂肪酸、鎖状不飽和Ｃ１６〜Ｃ２２脂肪酸又は鎖状飽和Ｃ１２〜Ｃ１４脂肪酸のソルビタンモノエステル、例えば、ソルビタンモノラウレート、ソルビタンモノオレテート、ソルビタンモノミリステート又はヤシ脂肪酸から誘導されるソルビタンモノエステル；分岐Ｃ１６〜Ｃ２４脂肪酸、鎖状不飽和Ｃ１６〜Ｃ２２脂肪酸又は鎖状飽和Ｃ１２〜Ｃ１４脂肪酸のジグリセロールモノエステル、例えば、ジグリセロールモノオレエート（例えば、Ｃ１８：１（炭素数１８個、二重結合数１個）脂肪酸のジグリセロールモノエステル）、ジグリセロールモノミリステート、ジグリセロールモノイソステアレート又はヤシ脂肪酸のジグリセロールモノエステル；分岐Ｃ１６〜Ｃ２４アルコール（例えば、ゲルベアルコール）、鎖状不飽和Ｃ１６〜Ｃ２２アルコール又は鎖状飽和Ｃ１２〜Ｃ１４アルコール（例えば、ヤシ脂肪アルコール）のジグリセロールモノ脂肪族エーテル；及びこれらの混合物が挙げられる。
【００２１】
これらのうち、ソルビタンモノラウレート（例えば、ＳＰＡＮ（スパン、登録商標）２０、純度が好ましくは約４０％を超える、より好ましくは約５０％を超える、更に好ましくは約７０％を超えるソルビタンモノラウレート）、ソルビタンモノオレエート（例えば、ＳＰＡＮ（スパン、登録商標）８０、純度が好ましくは約４０％を超える、より好ましくは約５０％を超える、更に好ましくは約７０％を超えるソルビタンモノオレエート）、ジグリセロールモノオレエート（例えば、純度が好ましくは約４０％を超える、より好ましくは約５０％を超える、更に好ましくは約７０％を超えるジグリセロールモノオレエート）、ジグリセロールモノイソステアレート（例えば、純度が好ましくは約４０％を超える、より好ましくは約５０％を超える、更に好ましくは約７０％を超えるジグリセロールモノイソステアレート）、ジグリセロールモノミリステート（純度が好ましくは約４０％を超える、より好ましくは約５０％を超える、更に好ましくは約７０％を超えるソルビタンモノミリステート）、ジグリセロールのココイル（例えば、ラウリル基、ミリストイル基等）エーテル、又は、これらの混合物が好ましい。
【００２２】
これらの油溶性界面活性剤は、モノマ全質量に対して５〜８０質量％の範囲で用いることが好ましい。油溶性界面活性剤の含有量が５質量％以上であると、水滴の安定性が充分となることから、大きな単一孔を形成し易くなる。また、油溶性界面活性剤の含有量が８０質量％以下であると、重合後に多孔質ポリマ粒子が形状をより保持し易くなる。
【００２３】
重合反応に用いられる水性媒体としては、水、水と水溶性溶媒（例えば、低級アルコール）との混合媒体等が挙げられる。水性媒体には、界面活性剤が含まれていてもよい。界面活性剤としては、アニオン系、カチオン系、ノニオン系及び両性イオン系の界面活性剤のうち、いずれも用いることができる。
【００２４】
アニオン系界面活性剤としては、例えば、オレイン酸ナトリウム、ヒマシ油カリ等の脂肪酸油、ラウリル硫酸ナトリウム、ラウリル硫酸アンモニウム等のアルキル硫酸エステル塩、ドデシルベンゼンスルホン酸ナトリウム等のアルキルベンゼンスルホン酸塩、アルキルナフタレンスルホン酸塩、アルカンスルホン酸塩、ジオクチルスルホコハク酸ナトリウム等のジアルキルスルホコハク酸塩、アルケルニルコハク酸塩（ジカリウム塩）、アルキルリン酸エステル塩、ナフタレンスルホン酸ホルマリン縮合物、ポリオキシエチレンアルキルフェニルエーテル硫酸エステル塩、ポリオキシエチレンラウリルエーテル硫酸ナトリウム等のポリオキシエチレンアルキルエーテル硫酸塩及びポリオキシエチレンアルキル硫酸エステル塩が挙げられる。
【００２５】
カチオン系界面活性剤としては、例えば、ラウリルアミンアセテート、ステアリルアミンアセテート等のアルキルアミン塩、ラウリルトリメチルアンモニウムクロライド等の第四級アンモニウム塩が挙げられる。
【００２６】
ノニオン系界面活性剤としては、例えば、ポリエチレングリコールアルキルエーテル類、ポリエチレングリコールアルキルアリールエーテル類、ポリエチレングリコールエステル類、ポリエチレングリコールソルビタンエステル類、ポリアルキレングリコールアルキルアミン又はアミド類等の炭化水素系ノニオン界面活性剤、シリコンのポリエチレンオキサイド付加物類、ポリプロピレンオキサイド付加物類等のポリエーテル変性シリコン系ノニオン界面活性剤、パーフルオロアルキルグリコール類等のフッ素系ノニオン界面活性剤が挙げられる。
【００２７】
両性イオン系界面活性剤としては、例えば、ラウリルジメチルアミンオキサイド等の炭化水素界面活性剤、リン酸エステル系界面活性剤及び亜リン酸エステル系界面活性剤が挙げられる。
【００２８】
界面活性剤は、１種を単独で又は２種以上を組み合わせて用いてもよい。上記界面活性剤の中でも、モノマ重合時の分散安定性の観点から、アニオン系界面活性剤が好ましい。
【００２９】
必要に応じて添加される重合開始剤としては、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔｅｒｔ−ブチルパーオキシ−２−エチルヘキサノエート、ジ−ｔｅｒｔ−ブチルパーオキサイド等の有機過酸化物；２，２’−アゾビスイソブチロニトリル、１，１’−アゾビスシクロヘキサンカルボニトリル、２，２’−アゾビス（２，４−ジメチルバレロニトリル）等のアゾ系化合物が挙げられる。重合開始剤は、モノマ１００質量部に対して、０．１〜７．０質量部の範囲で使用することができる。
【００３０】
重合温度は、モノマ及び重合開始剤の種類に応じて、適宜選択することができる。重合温度は、２５〜１１０℃が好ましく、５０〜１００℃がより好ましい。
【００３１】
多孔質ポリマ粒子の合成において、粒子の分散安定性を向上させるために、高分子分散安定剤を添加してもよい。
【００３２】
高分子分散安定剤としては、例えば、ポリビニルアルコール、ポリカルボン酸、セルロース類（ヒドロキシエチルセルロース、カルボキシメチルセルロース、メチルセルロース等）、ポリビニルピロリドンが挙げられ、トリポリリン酸ナトリウム等の無機系水溶性高分子化合物も併用することができる。これらのうち、ポリビニルアルコール又はポリビニルピロリドンが好ましい。高分子分散安定剤の添加量は、モノマ１００質量部に対して１〜１０質量部が好ましい。
【００３３】
モノマが単独で重合することを抑えるために、亜硝酸塩類、亜硫酸塩類、ハイドロキノン類、アスコルビン酸類、水溶性ビタミンＢ類、クエン酸、ポリフェノール類等の水溶性の重合禁止剤を用いてもよい。
【００３４】
多孔質ポリマ粒子の平均粒径は、好ましくは３００μｍ以下、より好ましくは１５０μｍ以下、更に好ましくは１００μｍ以下である。また、多孔質ポリマ粒子の平均粒径は、通液性の向上の観点から、好ましくは１０μｍ以上、より好ましくは３０μｍ以上であり、更に好ましくは５０μｍ以上である。
【００３５】
多孔質ポリマ粒子の粒径の変動係数（Ｃ．Ｖ．）は、通液性の向上の観点から、３〜１５％であることが好ましく、５〜１５％であることがより好ましく、５〜１０％であることが更に好ましい。Ｃ．Ｖ．を低減する方法としては、マイクロプロセスサーバー（日立製作所）等の乳化装置により単分散化することが挙げられる。
【００３６】
多孔質ポリマ粒子又は分離材の平均粒径及び粒径のＣ．Ｖ．は、以下の測定法により求めることができる。
１）粒子を、超音波分散装置を使用して水（界面活性剤等の分散剤を含む）に分散させ、１質量％の多孔質ポリマ粒子を含む分散液を調製する。
２）粒度分布計（シスメックスフロー、シスメックス株式会社製）を用いて、上記分散液中の粒子約１万個の画像により平均粒径及び粒径のＣ．Ｖ．を測定する。
【００３７】
多孔質ポリマ粒子の細孔容積は、多孔質ポリマ粒子の全体積基準で３０体積％以上７０体積％以下であることが好ましく、４０体積％以上７０体積％以下であることがより好ましい。多孔質ポリマ粒子は、細孔径が０．０５μｍ以上０．６μｍ未満である細孔、すなわちマクロポアー（マクロ孔）を有することが好ましい。多孔質ポリマ粒子の細孔径として、より好ましくは、０．１μｍ以上０．５μｍ未満である。細孔径が０．０５μｍ以上であると、細孔内に物質が入り易くなる傾向にあり、細孔径が０．６μｍ未満であると、比表面積が充分なものになる。これらは上述の多孔質化剤により調整可能である。
【００３８】
多孔質ポリマ粒子の比表面積は、３０ｍ２／ｇ以上であることが好ましい。より高い実用性の観点から、比表面積は３５ｍ２／ｇ以上であることがより好ましく、４０ｍ２／ｇ以上であることが更に好ましい。比表面積が３０ｍ２／ｇ以上であると、分離する物質の吸着量が大きくなる傾向にある。
【００３９】
（被覆層）
本実施形態に係る被覆層は、糖残基を有するポリマを含む。糖残基を有するポリマで多孔質ポリマ粒子を被覆することにより、カラム圧の向上を抑制することができるとともに、タンパク質の非特異吸着を抑制することが可能となる上、分離材のタンパク質吸着量を、天然高分子を用いた場合と同等又はそれ以上にすることが可能となる。被覆層は、例えば、多孔質ポリマ粒子の表面に、糖残基を有するモノマを吸着させた後、モノマを重合することによって、多孔質ポリマ粒子の表面に形成することができる。
【００４０】
糖残基を有するポリマで多孔質ポリマ粒子を被覆することによって、タンパク質の非特異吸着を低減し、通液性等のカラム特性に優れる分離材を作製することができる。本実施形態の分離材は、カラム流速が早い場合においても高い動的吸着量を達成することができる。
【００４１】
糖残基を有するモノマとは、糖類に基づく構成単位を有するビニル又は（メタ）アクリルモノマである。糖としては、単糖、二糖、三糖、四糖及びオリゴ糖からなる群より選ばれる少なくとも一種の糖類を使用することが好ましい。このような糖類の残基を有するモノマの場合、立体障害が大きくなりすぎないため、重合の進行が抑制されにくく、ポリマの主鎖の柔軟性が良好となる傾向にある。
【００４２】
単糖としては、糖を構成する炭素の数が６である六炭糖を用いることが好ましい。六炭糖としては、例えば、アロース、アルトロース、グルコース、マンノース、グロース、イドース、ガラクトース、タロース、ブシコース、フルクトース、ソルボース及びタガトースが挙げられる。
【００４３】
二糖としては、例えば、スクロース、ラクトース、マルトース、トレハロース、ツラノース及びセロビオースが挙げられる。三糖としては、例えば、ラフィノース、メレジトース及びマルトトリオースが挙げられる。四糖としては、例えば、アカルボース及びスタキオースが挙げられる。
【００４４】
オリゴ糖は、単糖がグリコシド結合により複数個結合した糖類であるが、本明細書では、単糖５分子〜２０分子が結合したものをオリゴ糖と定義する。オリゴ糖の分子量は、１０００〜３０００であることが好ましい。オリゴ糖としては、例えば、アガロース、デキストラン等が挙げられる。
【００４５】
糖残基を有するモノマの合成方法は特に限定されないが、例えば、以下のようにして合成することができる。還元末端を有する糖を使用する場合、還元末端に炭酸水素アンモニウム等でアミノ基を導入した後、アミノ基と反応する官能基を有するビニルモノマ又は（メタ）アクリルモノマと反応させることによって、糖残基を有するモノマを合成することができる。また、アミノ基又はアジド基を有するビニルモノマ又は（メタ）アクリルモノマと、還元末端を有する糖とを反応させることによって、糖残基を有するモノマを合成することができる。アミノ基又はカルボキシル基を有する糖を使用する場合は、アミノ基又はカルボキシル基と反応する官能基を有するビニルモノマ又は（メタ）アクリルモノマを反応させることによって、糖残基を有するモノマを合成することができる。
【００４６】
糖残基を有するモノマを用いて多孔質ポリマ粒子に被覆層を形成する方法は特に限定されないが、例えば、以下のようにして行うことができる。
【００４７】
多孔質ポリマ粒子の表面又は細孔内部に、糖残基を有するモノマをグラフト重合するにより、被覆層を形成することができる。グラフト重合法としては、原子移動ラジカル重合（ＡＴＲＰ）、可逆的付加開裂連鎖移動重合（ＲＡＦＴ）等のリビングラジカル重合法、放射線グラフト重合法、開始剤を導入して溶液中で重合を行う方法等を用いることができる。中でも、被覆量及び密度の調整の観点から、リビングラジカル重合を使用することが好ましい。
【００４８】
溶媒を用いてグラフト重合を行う場合は、溶媒１ｍＬに対して、糖残基を有するモノマが５〜５００ｍｇとなるように濃度を調整するとよい。使用できる溶媒としては、グラフト重合を阻害せず、糖残基を有するモノマを均一に溶解できる溶媒であれば、特に限定されない。
【００４９】
被覆層の量は、多孔質ポリマ粒子１ｇに対して３０〜４００ｍｇであることが好ましく、５０〜４００ｍｇであることがより好ましく、１００〜４００ｍｇであることが更に好ましい。被覆層の割合が多孔質ポリマ粒子１ｇに対して４００ｍｇ以下であると、被覆層を薄膜とすることができ、カラムとして用いたときの通液性がより向上する傾向にある。また、被覆層の割合が多孔質ポリマ粒子１ｇに対して３０ｍｇ以上であると、タンパク質吸着量がより高まる傾向にある。
【００５０】
（イオン交換基の導入）
被覆層を備える分離材は、イオン交換基、リガンド（プロテインＡ）等を表面上の水酸基等を介して導入することによりイオン交換精製、アフィニティ精製等に使用することができる。イオン交換基の導入方法として、例えば、ハロゲン化アルキル化合物を用いる方法が挙げられる。
【００５１】
ハロゲン化アルキル化合物としては、モノハロゲノカルボン酸及びそのナトリウム塩、ハロゲン化アルキル基を少なくとも１つ有する１級、２級又は３級アミン及びその塩酸塩、ハロゲン化アルキル基を少なくとも１つ有する４級アンモニウム塩等が挙げられる。モノハロゲノカルボン酸としては、例えば、モノハロゲノ酢酸及びモノハロゲノプロピオン酸が挙げられる。ハロゲン化アルキル基を少なくとも１つ有する３級アミンとしては、例えば、ジエチルアミノエチルクロライドが挙げられる。これらのハロゲン化アルキル化合物は、臭化物又は塩化物であることが好ましい。ハロゲン化アルキル化合物の使用量としては、イオン交換基を付与する分離材の全質量に対して０．２質量％以上であることが好ましい。
【００５２】
イオン交換基の導入には、反応を促進させるために、有機溶媒を用いるのが有効である。有機溶媒としては、例えば、エタノール、１−プロパノール、２−プロパノール、１−ブタノール、イソブタノール、１−ペンタノール、イソペンタノール等のアルコール類が挙げられる。
【００５３】
通常、イオン交換基の導入は、分離材表面の水酸基に行われるので、湿潤状態の粒子を、ろ過等により水切りした後、所定濃度のアルカリ性水溶液に浸漬し、一定時間放置した後、水−有機溶媒混合系で、上記ハロゲン化アルキル化合物を添加して反応させる。この反応は温度４０〜９０℃で、還流下、０．５〜１２時間行うことが好ましい。上記の反応で使用されるハロゲン化アルキル化合物の種類により、付与されたイオン交換基が決定される。
【００５４】
イオン交換基として、弱塩基性基であるアミノ基を導入する方法としては、上記ハロゲン化アルキル化合物のうち、アルキル基のうちの少なくとも１つがハロゲン化アルキル基で置換されている、モノ−、ジ−又はトリ−アルキルアミン、モノ−アルキル−モノ−アルカノールアミン、ジ−アルキル−モノ−アルカノールアミン、モノ−アルキル−ジ−アルカノールアミン等を反応させる方法、又はアルカノール基のうちの少なくとも１つがハロゲン化アルカノール基で置換されている、モノ−、ジ−又はトリ−アルカノールアミン、モノ−アルキル−モノ−アルカノールアミン、ジ−アルキル−モノ−アルカノールアミン、モノ−アルキル−ジ−アルカノールアミンを反応させる方法等が挙げられる。これらのハロゲン化アルキル化合物の使用量としては、分離材の全質量に対して０．２質量％以上であることが好ましい。反応条件としては、４０〜９０℃で、０．５〜１２時間であることが好ましい。
【００５５】
イオン交換基として、強塩基性基の４級アンモニウム基を導入する方法としては、まず３級アミノ基を導入し、該３級アミノ基にエピクロルヒドリン等のハロゲン化アルキル基含有化合物を反応させ、４級アンモニウム基に変換させる方法が挙げられる。また、４級アンモニウムクロライド等の４級アンモニウムハロゲナイドなどを分離材に反応させてもよい。
【００５６】
イオン交換基として、弱酸性基であるカルボキシ基を導入する方法としては、上記ハロゲン化アルキル化合物として、モノハロゲノ酢酸、モノハロゲノプロピオン酸等のモノハロゲノカルボン酸又はそのナトリウム塩を反応させる方法が挙げられる。これらハロゲン化アルキル化合物の使用量は、イオン交換基を導入する分離材の全質量に対して０．２質量％以上であることが好ましい。
【００５７】
イオン交換基として、強酸性基であるスルホン酸基の導入方法としては、分離材に対してエピクロロヒドリン等のグリシジル化合物を反応させ、亜硫酸ナトリウム、重亜硫酸ナトリウム等の亜硫酸塩又は重亜硫酸塩の飽和水溶液に分離材を添加する方法が挙げられる。反応条件は、３０〜９０℃で１〜１０時間であることが好ましい。
【００５８】
一方、イオン交換基の導入方法として、アルカリ性雰囲気下で、分離材に１，３−プロパンスルトンを反応させる方法も挙げられる。１，３−プロパンスルトンは、分離材の全質量に対して０．４質量％以上使用することが好ましい。反応条件は、０〜９０℃で０．５〜１２時間であることが好ましい。
【００５９】
本実施形態に係る分離材又は多孔質ポリマ粒子の平均細孔径、比表面積及び空隙率は、水銀圧入測定装置（オートポア：株式会社島津製作所製）にて測定した値であり、以下のようにして測定する。試料約０．０５ｇを、標準５ｍＬ粉体用セル（ステム容積０．４ｍＬ）に加え、初期圧２１ｋＰａ（約３ｐｓｉａ、細孔直径約６０μｍ相当）の条件で測定する。水銀パラメータは、装置デフォルトの水銀接触角１３０°、水銀表面張力４８５ｄｙｎｅｓ／ｃｍに設定する。また、細孔径０．１〜３μｍの範囲に限定してそれぞれの値を算出する。
【００６０】
本実施形態の分離材は、タンパク質を静電的相互作用による分離、アフィニティ精製に用いるのに好適である。例えば、タンパク質を含む混合溶液の中に本実施形態の分離材を添加し、静電的相互作用によりタンパク質だけを分離材に吸着させた後、該分離材を溶液からろ別し、塩濃度の高い水溶液中に添加すれば、分離材に吸着しているタンパク質を容易に脱離、回収できる。また、本実施形態の分離材は、カラムクロマトグラフィーにおいて、使用することも可能である。
【００６１】
本実施形態の分離材を用いて分離できる生体高分子としては、水溶性物質が好ましい。具体的には、血清アルブミン、免疫グロブリン等の血液タンパク質などのタンパク質、生体中に存在する酵素、バイオテクノロジーにより生産されるタンパク質生理活性物質、ＤＮＡ、生理活性をするペプチド等の生体高分子などであり、好ましくは分子量が２００万以下、より好ましくは５０万以下である。また、公知の方法に従い、タンパク質の等電点、イオン化状態等によって、分離材の性質、条件等を選ぶ必要がある。公知の方法としては、例えば、特開昭６０−１６９４２７号公報等に記載の方法が挙げられる。
【００６２】
本実施形態の分離材は、分離材の表面にイオン交換基、プロテインＡを導入することにより、タンパク質等の生体高分子の分離において、天然高分子からなる粒子又は合成ポリマからなる粒子のそれぞれの利点を有する。特に本実施形態の分離材における多孔質ポリマ粒子は、糖残基を有するポリマを含む被覆層を有しているため、本実施形態の分離材は、タンパク質の非特異吸着を低減し、タンパク質の吸脱着が起こり易い傾向にある。さらに、本実施形態の分離材は、同一流速下でのタンパク質等の吸着量（動的吸着量）が大きい傾向にある。
【００６３】
本明細書における通液速度とは、φ７．８×３００ｍｍのステンレスカラムに本実施形態の分離材を充填し、液を通した際の通液速度を表す。本実施形態の分離材は、カラムに充填した場合、カラム圧０．３ＭＰａのときに通液速度が８００ｃｍ／ｈ以上であることが好ましく、１５００ｃｍ／ｈ以上であることがより好ましい。カラムクロマトグラフィーでタンパク質の分離を行う場合、タンパク質溶液等の通液速度としては、一般に４００ｃｍ／ｈ以下の範囲であるが、本実施形態の分離材を使用した場合は、通常のタンパク質分離用の分離材よりも速い通液速度８００ｃｍ／ｈ以上で使用することができる。
【００６４】
本実施形態の分離材の平均粒径は、１０〜３００μｍであることが好ましく、分取用又は工業用のクロマトグラフィーでの使用には、カラム内圧の極端な増加を避けるために、１０〜１００μｍであることがより好ましく、５０〜１００μｍであることが更に好ましい。
【００６５】
本実施形態の分離材は、カラムクロマトグラフィーでカラム充填材として使用した場合、使用する溶出液の性質に依らず、カラム内での体積変化がほとんどないため、操作性に優れる。
【００６６】
本実施形態の分離材の５％圧縮変形弾性率は、以下のようにして算出することができる。
微小圧縮試験機（Ｆｉｓｈｅｒ製）を用いて、室温（２５℃）条件にて荷重負荷速度１ｍＮ／秒で、四角柱の平滑な端面（５０μｍ×５０μｍ）により粒子を５０ｍＮまで圧縮したときの荷重及び圧縮変位を測定する。得られた測定値から、粒子が５％圧縮変形したときの圧縮弾性率（５％Ｋ値）を下記式により求めることができる。また、上記測定中の変位量が最も大きく変化する点の荷重を破壊強度（ｍＮ）とする。
５％Ｋ値（ＭＰａ）＝（３／２１／２）・Ｆ・Ｓ−３／２・Ｒ−１／２
５％Ｋ値（ＭＰａ）＝（３／２１／２）・Ｆ・Ｓ−３／２・Ｒ−１／２
Ｆ：多孔質ポリマ粒子が５％圧縮変形したときの荷重（ｍＮ）
Ｓ：多孔質ポリマ粒子が５％圧縮変形したときの圧縮変位（ｍｍ）
Ｒ：多孔質ポリマ粒子の半径（ｍｍ）
【００６７】
分離材を５％圧縮変形したときの圧縮弾性率（５％Ｋ値）は、１００〜１０００ＭＰａであることが好ましく、１５０〜１０００ＭＰａであることがより好ましく、１７０〜１０００ＭＰａであることが更に好ましい。
【００６８】
圧縮弾性率が小さすぎると、多孔質ポリマ粒子の柔軟性が高くなり、カラム内で液を流した際に変形し易くなり、カラム圧が高くなり易くなる。
【００６９】
分離材の細孔容積は、分離材の全体積基準で３０体積％以上７０体積％以下であることが好ましく、４０体積％以上７０体積％以下であることがより好ましい。分離材は、平均細孔径が０．０５〜０．６μｍである細孔、すなわちマクロポアー（マクロ孔）を有する。平均細孔径は、好ましくは、０．１〜０．５μｍである。細孔径が０．０５μｍ以上であると、細孔内に物質が入り易くなる傾向にあり、細孔径が０．６μｍ以下であると、比表面積が充分なものになる。
【００７０】
分離材の比表面積は、３０ｍ２／ｇ以上であることが好ましい。より高い実用性の観点から、比表面積は３５ｍ２／ｇ以上であることがより好ましく、４０ｍ２／ｇ以上であることが更に好ましい。比表面積が３０ｍ２／ｇ以上であると、分離する物質の吸着量が大きくなる傾向にある。
【００７１】
分離材の圧縮弾性率、平均細孔径、比表面積等は、多孔質ポリマ粒子の原料、多孔質化剤、糖残基を有するポリマ等を適宜選択することによって、調整することができる。
【００７２】
本実施形態の分離材は、カラムに用いることができる。すなわち、本実施形態のカラムは、上記分離材を備える。なお、本実施形態では、イオン交換基を導入する形態の分離材について説明したが、イオン交換基を導入しなくても分離材として用いることができる。このような分離材は、例えば、ゲルろ過クロマトグラフィーに利用することができる。
【実施例】
【００７３】
以下、本発明を実施例により説明するが、本発明はこれら実施例に限定されるものではない。
【００７４】
（糖残基を有するモノマの合成）
グルコース（東京化成工業株式会社製）１０ｇ（５５ｍｍｏｌ）を３００ｍＬビーカーに入れ、３０ｇの炭酸水素アンモニウムを含む水溶液を２４時間毎に５回加えて溶かした後、開放したまま、３７℃で９６時間かき混ぜた。次いで、蒸留水２００ｍＬを加えて２０ｍＬまで水を留去した後、１５０ｍＬの水を加えて１０ｍＬまで濃縮した。この操作をアンモニア臭が消失するまで繰り返し、凍結乾燥後、アミノ基が導入されたグルコースを得た。
【００７５】
アミノ基が導入されたグルコース５．７５ｇを、１ＭのＫＯＨ水溶液５０ｍＬに溶解し、２−イソシアナトエチルメタクリレート（昭和電工株式会社、商品名「カレンズＭＯＩ」）１０．４９ｇ（６７．０ｍｍｏｌ）を加えて、３℃に保ったまま１２時間激しくかき混ぜた。その後、析出した白色固体をろ過して固液分離し、固相を凍結乾燥して白色物（ａ）を得た。また、未反応の２−イソシアナトエチルメタクリレートを除去するため、上記白色物（ａ）を２０ｍＬのジエチルエーテルを用いて４回洗浄した後、水及びメタノールの混合液（体積比２：１）ｌ０ｍＬに溶解し、ジエチルエーテル８０ｍＬ及びアセトン２０ｍＬの混合液に滴下して冷却した。析出した固体をＧ３ガラスフィルターでろ過し、グルコースに基づく糖残基を有する単糖メタクリレートを得た。
【００７６】
同様の方法で、セロビオース（東京化成工業株式会社製）に基づく糖残基を有する二糖メタクリレート、セロテトラオース（東京化成工業株式会社製）に基づく糖残基を有する四糖メタクリレート及びアガロオリゴ糖（伊那食品、分子量２３００）に基づく糖残基を有するオリゴ糖メタクリレートをそれぞれ合成した。
【００７７】
（多孔質ポリマ粒子１の合成）
５００ｍＬの三口フラスコに、純度９６％のジビニルベンゼン（新日鉄住金化学株式会社、商品名「ＤＶＢ９６０」）を１６ｇ、Ｓｐａｎ８０を９．６ｇ、過酸化ベンゾイルを０．６４ｇ加え、分散相とした。ポリビニルアルコール水溶液（０．５質量％）を連続相として使用した。この水溶液をマイクロプロセスサーバーを使用して乳化後（２５体積％）、得られた乳化液をフラスコに移し、８０℃のウォーターバスで加熱しながら、攪拌機を用いて約８時間撹拌した。得られた粒子をろ過後、アセトンで洗浄を行い、多孔質ポリマ粒子１を得た。多孔質ポリマ粒子１の粒径をフロー型粒径測定装置で測定し、平均粒径及び粒径のＣ．Ｖ．値を算出した。結果を表１に示す。
【００７８】
（多孔質ポリマ粒子２の合成）
Ｓｐａｎ８０の使用量を８．０ｇに変更した以外は多孔質ポリマ粒子１の合成と同様にして、多孔質ポリマ粒子２を合成した。
【００７９】
（多孔質ポリマ粒子３の合成）
Ｓｐａｎ８０の使用量を６．４ｇに変更した以外は多孔質ポリマ粒子１の合成と同様にして、多孔質ポリマ粒子３を合成した。
【００８０】
（多孔質ポリマ粒子４の合成）
Ｓｐａｎ８０の使用量を６．０ｇに変更した以外は多孔質ポリマ粒子１の合成と同様にして、多孔質ポリマ粒子４を合成した。
【００８１】
（多孔質ポリマ粒子５の合成）
Ｓｐａｎ８０を９．６ｇと共に、オクタノールを２ｇ用いた以外は多孔質ポリマ粒子１の合成と同様にして、多孔質ポリマ粒子５を合成した。
【００８２】
【表１】
2017122638.tif 000002
【００８３】
（実施例１）
＜被覆層の形成＞
０．２ｇのドーパミン塩酸塩、２−ブロモイソブチルブロマイド０．４９ｇ、トリエチルアミン０．２１ｇを１０ｍＬ溶液中で３時間攪拌した後、多孔質ポリマ粒子を１ｇ添加後、１０ｍＭのＴｒｉｓ−ＨＣｌ緩衝液（ｐＨ８．５）を９０ｍＬ添加し、室温で２４時間攪拌した後、水で洗浄して、多孔質ポリマ粒子１にリビング開始基を導入した粒子を得た。
【００８４】
得られた粒子１ｇ、単糖メタクリレート１．３ｇ、臭化銅（ＩＩ）６７ｍｇ、トリスジメチルアミノエチルアミン及び水８０ｇを混合し、窒素バブリングを行った後、１１９ｍｇのアスコルビン酸を溶解した水２０ｇを添加して５時間重合を行った。重合後の粒子をろ過洗浄し、糖残基を有するポリマで被覆された粒子を得た。糖残基を有するポリマの被覆量は、得られた粒子の熱重量分析により測定した。結果を表２に示す。
【００８５】
＜タンパク質の非特異吸着能評価＞
得られた粒子０．５ｇをＢＳＡ（Ｂｏｖｉｎｅ  Ｓｅｒｕｍ  Ａｌｂｕｍｉｎ）濃度２０ｍｇ／ｍＬのリン酸緩衝液（ｐＨ７．４）５０ｍＬに投入し、２４時間室温で攪拌を行った後、遠心分離で上澄みをとり、分光光度計でろ液のＢＳＡ濃度より、粒子に吸着したＢＳＡ量を算出した。ＢＳＡの濃度は、分光光度計により２８０ｎｍの吸光度から確認した。結果を表２に示す。
【００８６】
＜イオン交換基の導入＞
得られた粒子２ｇから遠心分離により水を除去した後、３．５Ｍのジエチルアミノエチルクロライド塩酸塩水溶液１６ｍＬに分散し、温度を７０℃まで上げた後、５ＭのＮａＯＨ水溶液１６ｍＬを添加し、攪拌しながら２時間反応させた。反応終了後、ろ過、水洗し、ジエチルアミノエチル（ＤＥＡＥ）基をイオン交換基として有する分離材を得た。得られた分離材の平均孔径及び比表面積を水銀圧入法にて測定した。結果を表２に示す。
【００８７】
＜カラム特性評価＞
得られた分離材を濃度３０質量％のスラリー（溶媒：メタノール）としてφ７．８×３００ｍｍのステンレスカラムにて１５分充填した。その後、カラムに流速を変えながら水を通し、流速とカラム圧との関係を測定し、０．３ＭＰａ時の通液速度（線流速）を測定した。
また、動的吸着量は以下のようにして測定した。２０ｍｍｏｌ／ＬのＴｒｉｓ−塩酸緩衝液（ｐＨ８．０）をカラムに１０カラム容量通した。その後、ＢＳＡ濃度２ｍｇ／ｍＬの２０ｍｍｏｌ／ＬのＴｒｉｓ−塩酸緩衝液を通し、ＵＶ測定によってカラム出口でのＢＳＡ濃度を測定した。カラム入口と出口のＢＳＡ濃度が一致するまで緩衝液を通し、５カラム容量分の１Ｍ  ＮａＣｌ  Ｔｒｉｓ−塩酸緩衝液で希釈した。１０％ｂｒｅａｋｔｈｒｏｕｇｈにおける動的吸着量を以下の式を用いて算出した。結果を表２に示す。
ｑ１０＝ｃｆＦ（ｔ１０−ｔ０）／ＶＢ
ｑ１０：１０％ｂｒｅａｋｔｈｒｏｕｇｈにおける動的吸着量（ｍｇ／ｍＬ  ｗｅｔ  ｒｅｓｉｎ）
ｃｆ：注入しているＢＳＡ濃度
Ｆ：流速（ｍＬ／ｍｉｎ）
ＶＢ：ベッド体積（ｍＬ）
ｔ１０：１０％ｂｒｅａｋｔｈｒｏｕｇｈにおける時間（ｍｉｎ）
ｔ０：ＢＳＡ注入開始時間（ｍｉｎ）
【００８８】
＜５％圧縮変形弾性率＞
分離材の５％圧縮変形弾性率を上述の方法で測定した。結果を表２に示す。
【００８９】
（実施例２）
単糖メタクリレートを二糖メタクリレートに変更した以外は実施例１と同様にして分離材を作製し、実施例１と同様に評価した。
【００９０】
（実施例３）
単糖メタクリレートを四糖メタクリレートに変更した以外は実施例１と同様にして分離材を作製し、実施例１と同様に評価した。
【００９１】
（実施例４）
単糖メタクリレートをオリゴ糖メタクリレートに変更した以外は実施例１と同様にして分離材を作製し、実施例１と同様に評価した。
【００９２】
（実施例５）
単糖メタクリレートの使用量を１．０ｇに変更した以外は実施例１と同様にして分離材を作製し、実施例１と同様に評価した。
【００９３】
（実施例６）
単糖メタクリレートの使用量を０．７ｇに変更した以外は実施例１と同様にして分離材を作製し、実施例１と同様に評価した。
【００９４】
（実施例７）
多孔質ポリマ粒子１を多孔質ポリマ粒子２に変更した以外は実施例１と同様にして分離材を作製し、実施例１と同様に評価した。
【００９５】
（実施例８）
多孔質ポリマ粒子１を多孔質ポリマ粒子３に変更した以外は実施例１と同様にして分離材を作製し、実施例１と同様に評価した。
【００９６】
（実施例９）
多孔質ポリマ粒子１を多孔質ポリマ粒子４に変更した以外は実施例１と同様にして分離材を作製し、実施例１と同様に評価した。
【００９７】
（比較例１）
単糖メタクリレートをヒドロキシエチルメタクリレートに変更した以外は実施例１と同様にして分離材を作製し、実施例１と同様に評価した。
【００９８】
（比較例２）
単糖メタクリレートをグリセリンモノメタクリレートに変更した以外は実施例１と同様にして分離材を作製し、実施例１と同様に評価した。
【００９９】
（比較例３）
２０ｍｇ／ｍＬのポリビニルアルコール（日本合成化学工業株式会社、商品名「ＧＨ−１７」）水溶液に多孔質ポリマ粒子１を７０ｍＬ／粒子ｇの濃度で投入し、５５℃で２４時間攪拌した後、ろ過のより粒子を回収し、熱水で洗浄して、ポリビニルアルコールを吸着した粒子を得た。
【０１００】
次いで、上記粒子に吸着したポリビニルアルコールを次のようにして架橋した。エチレングリコールジグリシジルエーテルの濃度が０．６４Ｍ及び水酸化ナトリウムの濃度が０．４Ｍである水溶液に、水溶液３５ｍＬに対して、ポリビニルアルコールを吸着した粒子を１ｇの割合で投入し、２４時間室温にて攪拌した。その後、２質量％の熱ドデシル硫酸ナトリウム水溶液で洗浄後、純水で洗浄した。得られた粒子を用いて、実施例１と同様に操作して、ＤＥＡＥ基をイオン交換基として有する分離材を作製し、実施例１と同様に評価した。
【０１０１】
（比較例４）
ポリビニルアルコールをメチルセルロース５０（和光純薬工業株式会社）に変更した以外は比較例３と同様にして分離材を作製し、実施例１と同様に評価した。
【０１０２】
（比較例６）
市販のアガロース粒子（ＧＥヘルスケアジャパン株式会社、商品名「Ｃａｐｔｏ  ＤＥＡＥ」）をそのまま分離材として用い、実施例１と同様に評価した。
【０１０３】
【表２】
2017122638.tif 000003
【０１０４】
糖残基を有するポリマを含む被覆層を備える分離材は、０．３ＭＰａ時の通液速度が非常に速く、動的吸着量が１５００ｃｍ／ｈ以上でも高い値を保つことがわかった。また、糖残基を有するポリマで被覆することで、非特異吸着を低減できることが確認できた。